ФИЛЬТРУЮЩИЙ ТЕРМОСТОЙКИЙ МАТЕРИАЛ И СПОСОБ ПОЛУЧЕНИЯ

1. Фильтрующий материал, содержащий рабочий слой из полимерных нановолокон, полученных электроформованием, размещенный на подложке, отличающийся тем, что рабочий слой выполнен из нановолокон из полидифениленфталида с диаметром 300-500 нм, а в качестве подложки используется углеродная ткань.
2
2. Фильтрующий материал по п.1, отличающийся тем, что его аэродинамическое сопротивление потоку воздуха составляет 40-60 Па при линейной скорости потока 1 см/с, при этом масса единицы площади рабочего слоя, составляет 2-7 г/м.
3. Способ получения фильтрующего материала по пп.1 и 2 методом электроформования из раствора, включающий осаждение нановолокон на подложку, размещенную на осадительном электроде, отличающийся тем, что осаждение нановолокон с диаметром 300-500 нм проводят из раствора полидифениленфталид-циклогексанон-электролит на подложку из углеродной ткани.
4. Способ по п.3, отличающийся тем, что электроформование проводят из раствора, содержащего 12-15 мас.% полидифениленфталида в циклогексаноне и электролитическую добавку, выбранную из галогенидов тетраэтиламмония и тетрабутиламмония в количестве 0,1-0,2 мас.%, при этом вязкость раствора составляет 0,4-1,0 Па·с, а удельная электропроводность 50-100 мкСм/см.